(57)【特許請求の範囲】
【請求項１】
フイルム基材上に、該フイルム基材から剥離可能な転写層である透明表面保護層、体積ホログラム層、接着層、離型シートをこの順に積層した体積ホログラム転写シートにおける転写層および離型シートに、体積ホログラムの転写範囲に対応して予め切り目を入れる工程、
前記転写範囲以外の転写層表面の離型シートを剥離・除去する工程、
該離型シートが剥離・除去された前記転写範囲以外の転写層表面と前記転写範囲における離型シート表面との両表面に粘着シートを貼着する工程
からなる体積ホログラム転写用シートの作製方法であって、該体積ホログラム転写用シートは、粘着シートが剥離されると、転写範囲以外の転写層がフイルム基材から剥離され、フイルム基材上には前記転写範囲に対応した転写層が残存されるものである体積ホログラム転写用シートの作製方法。
【請求項２】
フイルム基材上に、該フイルム基材から剥離可能な転写層である透明表面保護層、体積ホログラム層、接着層をこの順に積層した体積ホログラム転写シートにおける転写層に、体積ホログラムの転写範囲に対応して予め切り目を入れる工程、
該転写範囲以外の転写層表面に、該転写範囲以外の転写層パターン状の粘着剤層を有する粘着シートを貼着する工程、
からなる体積ホログラム転写用シートの作製方法であって、該体積ホログラム転写用シートは、粘着シートが剥離されると、前記転写範囲以外の転写層がフイルム基材から剥離され、フイルム基材上には前記転写範囲に対応した転写層が残存されるものである体積ホログラム転写用シートの作製方法。
【発明の詳細な説明】
【０００１】
【発明の属する技術分野】
本発明は、身分証明書、受験票、パスポート、証券等に添付されている写真や情報欄の表面にセキュリティー確保を目的として貼着される透明な体積ホログラムを形成するために使用される体積ホログラム転写箔および体積ホログラム転写ラベル等の体積ホログラム転写用シートの作製方法に関する。
【０００２】
【従来の技術】
ホログラフィーはある表面における光波の振幅と位相の両方を記録する技術であり、この技術によって作製されたホログラムは一点から見た映像しかとらえていない通常の写真に比して、異なる角度から見た立体像を再生することが可能である。更にホログラムは製造技術が高度であり、製造装置も複雑でかつ高価であるために、ホログラム自体の偽造、変造は一般的には困難で、この偽造の困難性を利用し、証明書、証券等の偽造防止手段としての使用が試みられている。
【０００３】
しかしながら、体積ホログラムはレリーフホログラムと相違し、その明るさ等の意匠性とその膜厚とは相関性があり、偽造防止等の用途に使用される場合に必要とされる明るさを発現するためにはその膜厚を厚くせざるをえないのが現状である。また、体積ホログラム転写用シートを利用して、適当な大きさの体積ホログラムを被着体に転写する場合、体積ホログラム転写用シートに予め切り目をいれて転写範囲とするが、体積ホログラム層や接着層はレリーフホログラムと相違し柔らかいために、転写時の熱圧に際しての箔切れ性が悪く、転写不良が生じている。また、基材上に転写パターン状の転写層をアイランド状に設けてその箔切れ性の問題を解消することも考えられるが、保存時や適用時の取り扱いによっては、転写層端部が変形し、ホログラム像に影響を与えるという問題が生じる。
【０００４】
【発明が解決しようとする課題】
本発明は、転写不良等の問題がなく、転写パターン状の転写層をその適用時までホログラム像に影響を与えることなく保持できる体積ホログラム転写用シートの作製方法の提供を課題とする。
【０００５】
【課題を解決するための手段】
本発明の第１の体積ホログラム転写用シートの作製方法は、フイルム基材上に、該フイルム基材から剥離可能な転写層である透明表面保護層、体積ホログラム層、接着層、離型シートをこの順に積層した体積ホログラム転写シートにおける転写層および離型シートに、体積ホログラムの転写範囲に対応して予め切り目を入れる工程、
前記転写範囲以外の転写層表面の離型シートを剥離・除去する工程、
該離型シートが剥離・除去された前記転写範囲以外の転写層表面と前記転写範囲における離型シート表面との両表面に粘着シートを貼着する工程
からなる体積ホログラム転写用シートの作製方法であって、該体積ホログラム転写用シートは、粘着シートが剥離されると、転写範囲以外の転写層がフイルム基材から剥離され、フイルム基材上には前記転写範囲に対応した転写層が残存されるものである。
【０００６】
本発明の第２の体積ホログラム転写用シートの作製方法は、フイルム基材上に、該フイルム基材から剥離可能な転写層である透明表面保護層、体積ホログラム層、接着層をこの順に積層した体積ホログラム転写シートにおける転写層に、体積ホログラムの転写範囲に対応して予め切り目を入れる工程、
該転写範囲以外の転写層表面に、該転写範囲以外の転写層パターン状の粘着剤層を有する粘着シートを貼着する工程、
からなる体積ホログラム転写用シートの作製方法であって、該体積ホログラム転写用シートは、粘着シートが剥離されると、前記転写範囲以外の転写層がフイルム基材から剥離され、フイルム基材上には前記転写範囲に対応した転写層が残存されるものである。
【０００９】
【発明の実施の形態】
図１（ａ）は本発明の第１の体積ホログラム転写用シートの断面図、（ｂ）は同平面図、（ｃ）は粘着シートを剥離した状態を説明するための図である。
【００１０】
図２（ａ）は本発明の第２の体積ホログラム転写用シートの断面図、（ｂ）は同平面図、（ｃ）は粘着シートを剥離した状態を説明するための図である。
【００１１】
図３（ａ）は、本発明の第１の体積ホログラム転写用シートにおける転写層の層構成を説明するための断面図であり、図中、透明表面保護層１１、体積ホログラム層１０、接着層１２で示される順次積層体が転写層であり、（ｂ）は本発明の第２の体積ホログラム転写用シートにおける転写層の層構成を説明するための断面図であり、図中、透明表面保護フイルム１３、接着層１２、体積ホログラム層１０、接着層１２で示される順次積層体が転写層に相当する。
【００１２】
図中１は転写層、２は基材、３は切り目、４は離型フイルム、５は粘着剤層、６は粘着シート基材、１０は体積ホログラム層、１１は透明表面保護層、１２は接着層、１３は透明表面保護フイルムである。
【００１３】
本発明の第１の体積ホログラム転写用シートにおける転写層について、図３（ａ）により説明する。
【００１４】
体積ホログラム層１は、物体光と参照光との干渉光を干渉縞の間隔よりも十分に厚い感光材料に体積ホログラムを記録したもので、干渉縞の３次元構造がそのまま記録されたものである。この体積ホログラムを形成するには、体積ホログラム形成用材料層に、直接、物体光と参照光との干渉光を記録するか、あるいは、体積ホログラムの原版を密着露光することにより複製して得るものであり、工業的には後者の方法による。一般に、体積ホログラム形成用材料としては、銀塩材料、重クロム酸ゼラチン乳剤、光重合性樹脂、光架橋性樹脂等の公知の体積ホログラム記録材料が挙げられるが、生産の効率上、例えば特願平２００１−２４１８６４号に開示される（１）バインダー樹脂、光重合可能な化合物、光重合開始剤及び増感色素からなる感光性材料であり、例えばデュポン社製「オムニデックス８０１」、また、（２）後述する実施例に記載するようなカチオン重合性化合物、ラジカル重合性化合物、特定波長の光に感光してラジカル重合性化合物を重合させる光ラジカル重合開始剤系、及び上記特定波長の光に対しては低感光性であり、別の波長の光に感光してカチオン重合性化合物を重合させる光カチオン重合開始剤系からなる感光性材料が挙げられる。
【００１５】
体積ホログラム層の柔らかさを示す指標としては、（１）による体積ホログラム層に関しては「固体粘弾性アナライザーＲＳＡ−II」（レオメトリックス製）を使用して測定される５０℃での動的貯蔵弾性率が６．２８ＭＰａ程度のものであり、また、同装置を使用して得られるガラス転移温度が４６．４℃のものが例示される。また、（２）による体積ホログラム層に関しては、同じく５０℃での動的貯蔵弾性率が１７０ＭＰａ程度のものであり、また、同じく、ガラス転移温度が７０．８℃程度のものが例示される。
【００１６】
体積ホログラム層の膜厚は０．１μｍ〜５０μｍ、好ましくは５μｍ〜２０μｍである。
【００１７】
次に、図３（ａ）において、体積ホログラム層１１の一方の面に設けられる透明表面保護層１１としては、ポリメチルメタクリレート等のメタクリル系樹脂を主バインダーとし、ハードコート性、印字性、スリップ性等を付与するために各種添加剤を適宜含有する。バインダーとしては、その他、ポリアクリル酸エステル樹脂、ポリ塩化ビニル樹脂、セルロース樹脂、シリコーン樹脂、塩化ゴム、カゼイン等が例示される。また、添加剤としては、各種界面活性剤、ワックス、金属化合物のうち１種または２種以上の混合物が添加される。表面保護用塗布膜は有機溶剤でインキ化し、基材２上に塗布等の方法によって形成されるとよく、その厚みは表面保護性を考慮すると０．１μｍ〜３μｍが好ましい。また、透明表面保護層を電離放射線硬化型樹脂を用いて形成してもよく、基材上に塗布形成され、硬化された後、体積ホログラム層上への転写に際しては体積ホログラム層におけるタック性を利用して接着させるとよい。電離放射線硬化型樹脂には、電子線硬化型樹脂または紫外線硬化型樹脂がある。
【００１８】
次に、基材２は、後述する本発明の体積ホログラム転写用シートにおける基材でもあり、また、体積ホログラムを被着体に転写した後、剥離されるものであるが、その積層面を離型処理するか、または、透明表面保護層１１における離型性を利用して剥離性とするとよい。
【００１９】
基材２としては、ポリエチレンフイルム、ポリプロピレンフイルム、ポリ弗化エチレン系フイルム、ポリ弗化ビニリデンフイルム、ポリ塩化ビニルフイルム、ポリ塩化ビニリデンフイルム、エチレン−ビニルアルコールフイルム、ポリビニルアルコールフイルム、ポリメチルメタクリレートフイルム、ポリエーテルスルホンフイルム、ポリエーテルエーテルケトンフイルム、ポリアミドフイルム、テトラフルオロエチレン−パーフルオロアルキルビニルエーテル共重合フイルム、ポリエチレンテレフタレートフイルム、ポリイミドフイルム等が例示される。膜厚は２μｍ〜２００μｍ、好ましくは１０μｍ〜５０μｍである。
【００２０】
次に、体積ホログラム層の他面に積層される接着剤層１２としては、感熱接着剤層、または粘着剤層とされる。
【００２１】
感熱接着剤としては、例えばエチレン−酢酸ビニル共重合樹脂、ポリアミド樹脂、ポリエステル樹脂、ポリエチレン樹脂、エチレン−イソブチルアクリレート共重合樹脂、ブチラール樹脂、ポリ酢酸ビニル樹脂およびその共重合樹脂、セルロース誘導体、ポリメチルメタクリレート樹脂、ポリビニルエーテル樹脂、ポリウレタン樹脂、ポリカーボネート樹脂、ポリプロピレン樹脂、エポキシ樹脂、フェノール樹脂、ＳＢＳ、ＳＩＳ、ＳＥＢＳ、ＳＥＰＳ等の熱可塑性エラストマー、または、反応ホットメルト系樹脂を使用することができ、被着体との接着性の観点から適宜選択されるとよい。
【００２２】
被着体としてはポリ塩化ビニルシート、ポリスチレンシート、ＰＥＴシート、上質紙等が例示されるが、これら被着体との接着性の観点からは、例えば三井化学（株）製「Ｖ２００」（軟化点８５℃）、同「ＥＶ２７０」（軟化点４１℃）、同「Ｖ１００」（軟化点６７℃）、東洋モートン社製「ＡＤ１７９０−１５」（軟化点８０℃）、綜研化学社製「Ｕ２０６」（軟化点６０℃」、中央理化社製「ＥＣ１２００」（軟化点７５℃）、同「ＥＣ１７００」（軟化点８５℃）、同「ＡＣ３１００」（軟化点９０℃）、同「ＥＣ９０９」（軟化点１００℃）、日本ポリウレタン（株）製「ニッポラン３０３８」（軟化点１３５℃）、大日本インキ化学工業（株）製「Ｍ−７２０ＡＨ」、大日本インキ化学工業（株）製「Ａ−９２８」、大日本インキ化学工業（株）製「Ａ−４５０」、大日本インキ化学工業（株）製「Ａ−１００Ｚ−４」等が例示される。
【００２３】
感熱接着剤層１２は、離型フイルム４上に水、トルエン、メチルエチルケトン等の溶媒に溶解、または分散され、コンマコーター、ダイコーター、グラビアコーター等により乾燥膜厚２〜２０μｍに塗布形成した後、体積ホログラム層上に熱圧転写により積層されるとよい。
【００２４】
感熱接着剤層１２は、無着色透明としてもよいが、体積ホログラム層側から（１）着色された感熱接着剤層、（２）着色インキ層や光を反射する金属薄膜層などの着色剤層、感熱接着剤層の順次積層体、（３）感熱接着剤層、着色インキ層や光を反射する金属薄膜層などの着色剤層、感熱接着剤層の順次積層体のそれぞれの構成としてもよい。これにより、体積ホログラムの背景色とでき、コントラストに優れるホログラム像とできる。
【００２５】
また、接着剤層を粘着剤を使用して形成してもよく、粘着剤としてはアクリル樹脂、アクリル酸エステル樹脂、またはこれらの共重合体、スチレン−ブタジエン共重合体、天然ゴム、カゼイン、ゼラチン、ロジンエステル、テルペン樹脂、フェノール系樹脂、スチレン系樹脂、クロマンインデン樹脂、ポリビニルエーテル、シリコーン樹脂等が例示され、また、アルファ−シアノアクリレート系、シリコーン系、マレイミド系、スチロール系、ポリオレフィン系、レゾルシノール系、ポリビニルエーテル系粘着剤が例示される。これらの粘着剤層の厚みとしては、４μｍ〜３０μｍが好ましい。
【００２６】
粘着剤層１２としても、着色インキ層や光を反射する金属薄膜層などの着色層をその層中に含有させるとよく、例えば粘着剤層／着色層／粘着剤層の積層構成とするとよい。これにより、体積ホログラムの背景色とでき、コントラストに優れるホログラム像とできる。
【００２７】
離型フイルム４としては、体積ホログラムが被着体上に転写されるまでの間、感熱接着剤層を保護し、また、被着体上に適用する際には剥離されるものであり、積層表面をフッ素系離型剤、シリコーン系離型剤により離型処理したポリエチレンフイルム、ポリプロピレンフイルム、ポリ弗化エチレン系フイルム、ポリ弗化ビニリデンフイルム、ポリ塩化ビニルフイルム、ポリ塩化ビニリデンフイルム、エチレン−ビニルアルコールフイルム、ポリビニルアルコールフイルム、ポリメチルメタクリレートフイルム、ポリエーテルスルホンフイルム、ポリエーテルエーテルケトンフイルム、ポリアミドフイルム、テトラフルオロエチレン−パーフルオロアルキルビニルエーテル共重合フイルム、ポリエチレンテレフタレートフイルム、ポリイミドフイルム、剥離紙等が例示され、膜厚は２μｍ〜２００μｍ、好ましくは１０μｍ〜５０μｍである。離型フイルムは、透明、または、カーボンブラック等の隠蔽性顔料を練り込んだ不透明フィルムであってもよい。
【００２８】
次に、本発明の第２の体積ホログラム転写用シートにおける転写層について、図３（ｂ）により説明する。体積ホログラム層１０は上記の第１の体積ホログラム転写用シートにおける体積ホログラム層１０と同様であるが、体積ホログラム層１０と透明表面保護フイルム１３とを接着させる接着剤層１２を透明とする以外は、接着剤層１２は上記の第１の体積ホログラム転写用シートにおける接着剤層１２と同様である。
【００２９】
体積ホログラム層１０と透明表面保護フイルム１３とを接着させる接着剤層１２は、ホログラムを観察する観点からは透明性が要求され、透明表面保護フイルム４上に形成された後、体積ホログラム層上に透明表面保護フイルムと共に積層されるとよい。
【００３０】
透明表面保護フイルム１３は、体積ホログラム層を保護するためのものであり、接着剤層１２の積層表面がコロナ処理、火炎処理等により易接着処理されたプラスチックフイルムとするとよく、例えばポリエチレンフイルム、ポリプロピレンフイルム、ポリ弗化エチレン系フイルム、ポリ弗化ビニリデンフイルム、ポリ塩化ビニルフイルム、ポリ塩化ビニリデンフイルム、エチレン−ビニルアルコールフイルム、ポリビニルアルコールフイルム、ポリメチルメタクリレートフイルム、ポリエーテルスルホンフイルム、ポリエーテルエーテルケトンフイルム、ポリアミドフイルム、テトラフルオロエチレン−パーフルオロアルキルビニルエーテル共重合フイルム、ポリエチレンテレフタレートフイルム、ポリイミドフイルム等が例示され、保護フイルムの膜厚としては２μｍ〜２００μｍ、好ましくは１０μｍ〜５０μｍである。
【００３１】
また、透明表面保護フイルムにおける基材２側積層面には、上記の第１の体積ホログラム転写用シートにおける透明表面保護層を積層し、基材２と積層することにより、透明表面保護層における離型性を利用することにより基材２と離型性とすることができる。
【００３２】
次に、本発明の第１の体積ホログラム転写用シートについて説明する。本発明の第１の体積ホログラム転写用シートは、図１（ａ）に示され、上述した図３（ａ）で示す体積ホログラム積層体を使用して作製される。
【００３３】
まず、原反として作製された図３（ａ）で示す体積ホログラム積層体における基材２以外の部分である透明表面保護層１１、体積ホログラム層１０、接着層１２、離型フイルム４の積層構造に、離型フイルム４側から打ち抜き刃を基材２の厚み分を残したストロークにより上下動させることにより、図１（ａ）に示すように、体積ホログラムの転写範囲（Ａ部分）の全周にわたり切れ目３を入れる。切れ目３の幅としては体積ホログラム転写用シートを例えばロール状とした際に隣接するＡ部分とＢ部分とが接触しない程度の間隔とすればよい。また、Ａ部分の大きさ、形状としては被着体との関係で適宜とされるが、例えば縦１０ｍｍ〜横１０ｍｍ程度の正方形が例示される。
【００３４】
ついで、転写範囲以外の転写層であるＢ部分表面における離型フイルム４を剥離・除去した後、体積ホログラム積層体における表面に粘着シート基材６上に粘着剤層５を設けた粘着シートを貼着することにより、図１（ａ）に示す本発明の第１の体積ホログラム転写用シートが作製される。
【００３５】
本発明の第１の体積ホログラム転写用シートにおいては、保管時や取り扱い時には、転写層は粘着シートにより保護されることができ、また、被着体へのホログラム転写時には、粘着シートを剥離するとＡ部分にあってはその離型フイルム４を、また、Ｂ部分にあっては転写層１を粘着シートに追随させて剥離・除去できるので、転写に際しては図１（ｃ）に示す状態で使用でき、転写範囲のみを被着体に転写することができる。
【００３６】
図３（ａ）の体積ホログラム積層体を使用した図１（ａ）に示す体積ホログラム積層体の作製方法を示す。
(1)   離型フイルム／ホログラム形成用材料層／離型フイルムの第１積層体
(2)   基材２／透明表面保護層１１の第２積層体
(3)   感熱接着剤層１２／離型フイルム４の第３積層体
(4)   粘着剤層５／粘着シート基材６の第４積層体
を別々に作製し、第１積層体のホログラム形成用材料層に体積ホログラム記録−加熱処理を行なった後、離型フイルムを剥離し、露出した体積ホログラム層面に第２積層体を透明表面保護層側からラミネートし、基材２／透明表面保護層１１／体積ホログラム層１０／離型フイルムを作製する。
【００３７】
次いで、体積ホログラムを紫外線照射して定着処理した後、離型フイルムを剥離し、その剥離面に第３積層体を接着剤層側からラミネートし、基材２／透明表面保護層１１／体積ホログラム層１０／感熱接着剤層１２／離型フイルム４からなる体積ホログラム積層体を作製する。
【００３８】
ついで、打ち抜き刃を使用して、離型フイルム４側から打ち抜き穴が透明表面保護層１１／体積ホログラム層１０／感熱接着剤層１２／離型フイルム４からなる積層体を貫通し、基材２表面に達するように切れ目３を形成し、次いで、転写範囲以外の転写層上の離型フイルム４を剥離・除去し、さらに、体積ホログラム積層体の全表面に粘着シートを貼着することにより、本発明の第１の体積ホログラム転写用シートが作製される。
【００３９】
また、本発明の第２の体積ホログラム転写用シートは、図２に示され、上述した図３（ｂ）で示す体積ホログラム積層体を使用して作製される。
【００４０】
まず、原反として作製された図３（ｂ）で示す体積ホログラム積層体における基材２以外の部分である透明表面保護フイルム１３、接着剤層１２、体積ホログラム層１０、接着剤層１２の積層構造に、接着剤層１２側から打ち抜き刃を基材２の厚み分を残したストロークにより上下動させることにより、図２（ａ）に示すように、体積ホログラムの転写範囲（Ａ部分）の全周にわたり切れ目３を入れる。切れ目３の幅としては体積ホログラム転写用シートを例えばロール状とした際に隣接するＡ部分とＢ部分とが接触しない程度の間隔とすればよい。また、Ａ部分の大きさ、形状としては被着体との関係で適宜とされるが、例えば縦１０ｍｍ〜横１０ｍｍ程度の正方形が例示される。
【００４１】
ついで、体積ホログラム積層体における表面に粘着シート基材６上に転写範囲（Ａ部分）以外に粘着剤層５を設けた粘着シートを貼着することにより、図２（ａ）に示す本発明の第１の体積ホログラム転写用シートが作製される。なお、転写範囲（Ａ部分）に対応する粘着シート表面には好ましくは離型処理を施しておくとよい。
【００４２】
本発明の第２の体積ホログラム転写用シートにおいては、保管時や取り扱い時には、転写層は粘着シート基材６により保護されることができ、また、被着体へのホログラム転写時には、粘着シートを剥離するとＢ部分にあっては転写層１を粘着シートに追随させて剥離・除去できるので、図２（ｃ）に示す状態で使用することができ、転写範囲のみの転写層を被着体に転写することができる。
【００４３】
図３（ｂ）の体積ホログラム積層体を使用した図２（ａ）に示す体積ホログラム積層体の作製方法を示す。
(1)   離型フイルム／ホログラム形成用材料層／離型フイルムの第１積層体
(2)   基材２／透明表面保護層／透明表面保護フイルム１３の第２積層体
(3)   感熱接着剤層１２／離型フイルムの第３積層体
(4)   粘着剤層５／粘着シート基材６の第４積層体
を別々に作製し、第１積層体のホログラム形成用材料層に体積ホログラム記録−加熱処理を行なった後、離型フイルムを剥離し、露出した体積ホログラム層面に第３積層体の感熱接着剤層側からラミネートし、感熱接着剤層側の離型フイルムを剥離した後、その剥離面に、第２積層体を透明表面保護フイルム側からラミネートし、基材２／透明表面保護層／透明表面保護フイルム１３／感熱接着剤層１２／体積ホログラム層１０／離型フイルムを作製する。
【００４４】
次いで、体積ホログラムを紫外線照射して定着処理した後、離型フイルムを剥離し、その剥離面に第３積層体を接着剤層側からラミネートすると共に、離型フイルムを剥離して基材２／透明表面保護層／透明表面保護フイルム１３／感熱接着剤層１２／体積ホログラム層１０／感熱接着剤層１２からなる体積ホログラム積層体を作製する。
【００４５】
ついで、打ち抜き刃を使用して、感熱接着剤層１２側から打ち抜き穴が透明表面保護層／透明表面保護フイルム１３／感熱接着剤層１２／体積ホログラム層１０／感熱接着剤層１２からなる積層体を貫通し、基材２表面に達するように切れ目３を形成する。次いで、粘着剤をパターン状に塗布した粘着シートを、その粘着剤層パターンが体積ホログラム積層体における転写層の転写範囲以外の部分に対応させて貼着することにより、本発明の第２の体積ホログラム転写用シートが作製される。
【００４６】
なお、図１、図２において、転写範囲以外の部分として記載したＢ部分は、図３に示す体積ホログラム積層体から適宜形状の転写パターンを切れ目３で形成した際の不要部分であり、所謂「カス」部分に相当するものである。
【００４７】
本発明の体積ホログラム転写用シートは、接着剤層が感熱接着剤層である場合には、被着体上に熱圧手段により、また、接着剤層が粘着剤層である場合には、被着体上にラミネートすることにより積層された後、基材２は剥離され、体積ホログラムの転写が行われる。
【００４８】
本発明の体積ホログラム転写用シートが適用される被着体としては、紙、合成紙、合成樹脂や金属からなるフイルムやシートであることができ、受験票の如きシート状、またＩＤカードのようなカード形状、また、パスポートのような小冊子等さまざまな形態をとることができる。また、写真を被着体上に貼着する糊は、写真を剥離しえない接着強度を有するものであり、一般的な澱粉のり、合成のりである。
【００４９】
被着体の一部をなす写真は、銀塩を代表とする公知の写真材料、昇華転写画像等であり、必ずしも顔を写した画像である必要はなく、指紋、掌紋等の個人を特定できる部分を表示する画像であってもよい。また、情報欄としては、その証明書がスポーツ大会等の証明書である場合には、数字、文字等が印刷やサーマルヘッドやインクジェットによる単色、またはカラー表示により表示され、会場名、選手か否か、所属等の資格表示、更に主催者による追記事項等を表示しうるものである。
【００５０】
【実施例】
以下、第１の体積ホログラム転写用シートを実施例として本発明を詳細に説明するが、第２の体積ホログラム転写用シートにあっても、同様にして作製できる。
（離型フイルム／（２）の感光材料からなるホログラム形成用材料層／離型フイルムの第１積層体）
表面離型性ＰＥＴフィルム｛東レ（株）製、ルミラーＴ−６０、厚み５０μｍ｝上に、ホログラム形成材料として、下記組成
0004479984.tif 000002
からなる体積ホログラム記録材料を、乾燥膜厚１０μｍとなるようにグラビアコートにて塗工し、塗工面に表面離型処理ＰＥＴフィルム（「ＳＰ−ＰＥＴ」５０μｍ、東セロ（株）製）をラミネートし、第１の積層体を作製した。
【００５１】
（基材／透明表面保護層の第２積層体）
ＰＥＴフィルム｛東レ（株）製、ルミラーＴ−６０、厚み５０μｍ｝上に、透明表面保護層として、ハクリニスＵＶＣ−５Ｗ（（株）昭和インク工業所製）をスライドダイを使用して乾燥膜厚１μｍとなるように均一塗布し、第２積層体を作製した。
【００５２】
（感熱接着剤層／離型フイルムの第３積層体）
表面離型性ＰＥＴフイルム（「ＳＰ−ＰＥＴ」５０μｍ、東セロ（株）製）上に、感熱接着剤（ＥＣ１７００、中央理化（株）製）を乾燥膜厚２μｍで塗布し、第３積層体を作製した。
【００５３】
（体積ホログラム転写用シートの作製）
第１の積層体に５１４ｎｍの波長のレーザー光を用いてリップマンホログラムを記録し、１００℃、１０分間加熱した後、一方の離型フイルムを剥離し、その剥離面に第２積層体をその透明表面保護層側から８０℃でラミネートし、基材／透明表面保護層／体積ホログラム層／離型フイルムの積層構成とした。
【００５４】
得られた積層構成に、高圧水銀灯を使用して２５００ｍＪ／ｃｍ2 の照射量でホログラムを定着処理した後、離型フイルムを剥離し、その剥離面に第３積層体をその感熱接着剤側から１００℃でラミネートし、基材２／透明表面保護層１１／体積ホログラム層１０／感熱接着剤層１２／離型フイルム４の積層体を作製した。
【００５５】
得られた積層体の離型フイルム４側から、打ち抜き刃を有する金型を使用し、基材２表面まで幅０．３ｍｍの打ち抜き穴により、縦２５ｍｍ×横３０ｍｍの転写層がアイランド状に基材２上に形成されるように打ち抜き穴を形成した。
【００５６】
ついで、転写範囲以外の転写層上の離型フイルム４を剥離した後、全表面に下記で作製した粘着シートを貼着し、本発明の第１の体積ホログラム転写用シートを作製した。
【００５７】
（粘着剤層５／粘着シート基材６の第４積層体の作製）
表面離型性ＰＥＴフイルム（「ＳＰ−ＰＥＴ」５０μｍ、東セロ（株）製）上に、下記組成
0004479984.tif 000003
の塗液をコンマコーターを使用して均一に塗布し、乾燥膜厚２０μｍの透明粘着剤層を形成した。
【００５８】
（体積ホログラムの転写）
第１の体積ホログラム転写用シートにおける粘着シートを剥離したところ、基材上に希望の転写範囲が欠陥なく形成された図１（ｃ）の体積ホログラム転写用シートとできた。
【００５９】
次いで、図１（ｃ）の体積ホログラム転写用シートをポリ塩化ビニルカード上にラミネートした後、シート裏面から縦２５ｍｍ×横３０ｍｍの刻印を用い、１２０〜１４０℃で転写層をカード上に転写したところ、体積ホログラム転写用シートにおける転写層パターンが箔切れもなく良好に転写された。
【００６０】
なお、比較として、上記で作製した基材２／透明表面保護層１１／体積ホログラム層１０／感熱接着剤層１２／離型フイルム４の積層体に打ち抜きをしないで、体積ホログラム転写用シートとした。その体積ホログラム転写用シートの離型フイルムを剥離した後、ポリ塩化ビニルカード上にラミネートし、シート裏面から縦２５ｍｍ×横３０ｍｍの刻印を用い、１２０〜１４０℃で転写層をカード上に転写したところ、箔切れ不良のため、転写範囲以外の転写層が転写され、良好な転写ができないものであった。
【００６１】
【発明の効果】
本発明の体積ホログラム転写用シートは、転写不良等の問題がなく、転写パターン状の転写層をその適用時までホログラム像に影響を与えることなく保持できるものであり、製造方法は、本発明の体積ホログラム転写用シートを効率よく作製できるものである。
【図面の簡単な説明】
【図１】  図１（ａ）は本発明の第１の体積ホログラム転写用シートの断面図、（ｂ）は同平面図、（ｃ）は粘着シートを剥離した状態を説明するための図である。
【図２】  図２（ａ）は本発明の第２の体積ホログラム転写用シートの断面図、（ｂ）は同平面図、（ｃ）は粘着シートを剥離した状態を説明するための図である。
【図３】  図３（ａ）は、本発明の第１の体積ホログラム転写用シートにおける転写層の層構成を説明するための断面図であり、（ｂ）は本発明の第２の体積ホログラム転写用シートにおける転写層の層構成を説明するための断面図である。
【符号の説明】
１は転写層、２は基材、３は切り目、４は離型フイルム、５は粘着剤層、６は粘着シート基材、１０は体積ホログラム層、１１は透明表面保護層、１２は接着層、１３は透明表面保護フイルムである。
【図１】
0004479984.tif 000004
【図２】
0004479984.tif 000005
【図３】
0004479984.tif 000006